(57)【要約】      （修正有）【課題】合繊繊維を用いた製品を実用化するものであって、きわめて制電性、吸水性に優れた、清掃性能を有する綿棒を提供する。【解決手段】繊維長６０ｍｍ以下の複合繊維からなる綿球を軸体の少なくとも一端に有してなる綿棒であって、この複合繊維が、繊維形成性樹脂を鞘部とし、ポリエーテルブロックアミド共重合物を芯部としてなり、芯部と鞘部の面積比率が５／９５〜９５／５であり、芯部の表面への露出角度が５〜９０°である偏心複合繊維である綿棒。【選択図】なし【特許請求の範囲】
【請求項１】
繊維長６０ｍｍ以下の複合繊維からなる綿球を軸体の少なくとも一端に有してなる綿棒で
あって、この複合繊維が、繊維形成性樹脂を鞘部とし、ポリエーテルブロックアミド共重
合物を芯部としてなり、芯部と鞘部の面積比率が５／９５〜９５／５であり、繊維横断面
において、芯部の表面への露出角度が５〜９０°である偏心複合繊維であることを特徴と
する綿棒。
【発明の詳細な説明】
【技術分野】
【０００１】
本発明は、制電性、吸水性に優れた綿棒に関する。
【背景技術】
【０００２】
従来、ポリアミド繊維やポリエステル繊維は、糸強度、耐摩耗性、耐酸性等に優れた特性
を有することから衣料用途、産業資材用途等に幅広く使用されており、近年、工業用綿棒
にも用いられるようになっている（特許文献１等参照）。
【０００３】
【特許文献１】実開平５−２８３２８号公報
【発明の開示】
【発明が解決しようとする課題】
【０００４】
しかし、ポリアミド繊維、ポリエステル繊維、特にポリアミド繊維は合成繊維の中では
吸水性の高い繊維であるが、天然繊維の方が吸水性に優れており、衣料分野に限らず、シ
リコンウェハー、ＩＣ回路基板と言った工業分野での微細部分の清掃や、水、アルコール
、アセトン、ヘキサンなど溶媒を吸収する用途には天然繊維の綿が使用されることが多い
。
本発明の目的は、合繊繊維を用いた製品を実用化するものであって、きわめて制電性、吸
水性に優れた、清掃性能を有する綿棒を提供することにある。
【課題を解決するための手段】
【０００５】
上記の目的は、繊維長６０ｍｍ以下の複合繊維からなる綿球を軸体の少なくとも一端に
有してなる綿棒であって、この複合繊維が、繊維形成性樹脂を鞘部とし、ポリエーテルブ
ロックアミド共重合物を芯部としてなり、芯部と鞘部の面積比率が５／９５〜９５／５で
あり、繊維横断面において、芯部の表面への露出角度が５〜９０°である偏心複合繊維で
あることを特徴とする綿棒によって達成される。
【発明の効果】
【０００６】
本発明は、芯成分が一部表面に露出した偏心型の芯鞘型複合繊維において、芯及び鞘成
分の組み合わせ、及びその構成比率、並びに、芯部の表面への露出度を特定することによ
り、制電性、吸水性に優れた複合繊維を用いてなる実用性ある清掃用に適した綿棒の提供
を可能としたものである。
【発明を実施するための最良の形態】
【０００７】
本発明に係る複合繊維は、繊維形成性樹脂を鞘部とし、ポリエーテルブロックアミド共重
合物を芯部とする偏心複合繊維である。
【０００８】
本発明に係る複合繊維の芯部に使用するポリエーテルブロックアミド共重合物は、例えば
、（１）ジアミン末端を有するポリアミド単位とジカルボン酸基末端を有するポリオキシ
アルキレン単位、（２）ジカルボン酸基末端を有するポリアミド単位とポリエーテルジオ
ール、（３）ジカルボン酸基末端を有するポリアミド単位とジアミン末端を有するポリオ
キシアルキレン単位（α位とω位に２つの水酸基を有するポリオキシアルキレンのシアノ
エチル化および水素化によって得られる）のように、反応性末端基を有するポリアミド単
位と反応性末端基を有するポリエーテル単位との共重縮合で得られる共重合物である。本
発明においては、（２）であることが好ましく、下記一般式にて表される。
ＨＯ−（ＣＯ−ＰＡ−ＣＯ−Ｏ−ＰＥ−Ｏ）ｎ−Ｈ
（式中、ＰＡはポリアミド単位（ハードセグメント）、ＰＥはポリエーテル単位（ソフト
セグメント）、ｎは繰り返し単位を示す。）
また、ポリアミド単位としては、ナイロン６、ナイロン６，６、ナイロン１２等が、ポリ
エーテル単位としては、ポリエチレングリコール、ポリテトラエチレングリコール等が好
適に用いられる。
市販されているものとしては、ぺバックス（Ｐｅｂａｘ）（登録商標）（アルケマ社製）
等が挙げられ、中でも、ぺバックス（Ｐｅｂａｘ）  ＭＶ１０７４、ＭＨ１６５７を用い
ると特に良好な制電性が得られる。
【０００９】
次に、本発明に係る複合繊維の鞘部を構成する繊維形成性樹脂は、溶融紡糸可能な繊維形
成性樹脂であればよく、このような樹脂の具体例としては、ナイロン６やナイロン６６等
のポリアミド、ポリエチレンテレフタレートやポリブチレンテレフタレート、ポリエチレ
ンナフタレート、全芳香族ポリエステル、ポリ乳酸等のポリエステル、ポリエチレンやポ
リプロピレン等のポリオレフィン等、又はこれらを主成分とする重合体、更にはポリフェ
ニレンサルファイド、ポリエーテルエーテルケトン等の耐熱性熱可塑性重合体が挙げられ
、中でも、ポリアミド（特に、ナイロン６）、ポリエステル（特に、ポリエチレンテレフ
タレートやポリ乳酸）を使用するのが好ましい。
【００１０】
上記複合繊維の繊維横断面形状について以下に述べる。
本発明に係る偏心複合繊維は、複数の樹脂が組合わされた繊維の横断面において繊維形成
性樹脂とポリエーテルブロックアミド共重合物との重心が異なっている繊維をいう。
【００１１】
また、ポリエーテルブロックアミド共重合物からなる芯部分が複数あってもよく、その
場合繊維全体として偏心していればよい。
【００１２】
本発明において、露出角度とは、繊維横断面の中央点を中心とし、その中心から表面の露
出部端までの直線を２本引き、この間の角度を測定した値であり、露出部が複数ある場合
には、全露出部の角度を足し合わせた値である。
ポリエーテルブロックアミド共重合物の表面への露出角度は５〜９０°であることが必要
であり、５〜８０°であることが好ましい。露出角度がこの範囲であれば、吸水性、吸湿
性に優れる。
【００１３】
複合繊維の芯部と鞘部の面積比率（断面積の比率）は、９５／５〜５／９５であることが
必要である。また、紡糸の生産性や後加工性等の点から、９０／１０以下であるのが好ま
しい。更に、制電性、吸水性の点においては、芯部と鞘部の面積比率（断面積の比率）が
１０／９０以上であるのが好ましく、特に２０／８０以上であるのが好ましい。
【００１４】
本発明に係る複合繊維の太さ（総繊度）は、好ましくは１〜１５０ｄｔｅｘ、より好まし
くは１０〜１００ｄｔｅｘである。１ｄｔｅｘ未満では、紡糸が難しく、綿棒を構成する
表層部の繊維の絡み合いが悪く、ワイピング性能が劣る傾向にある。逆に１５０ｄｔｅｘ
を越えると、綿球を形成し難く、加熱処理しても表面に毛羽が立ってしまう傾向にある。
【００１５】
本発明の複合繊維は、通常のコンジュゲート型複合紡糸装置を用いることにより、製造
することができる。通常の速度５００〜１５００ｍ／分程度で紡糸し、ついで延伸熱処理
する方法、またスピンドロー法等の高速紡糸法により製造することが可能である。
【００１６】
上記の複合繊維は、連続長繊維のフィラメント形状で集束し、機械的に所望の長さ６０
以下に切断し、ステープル・ファイバーの形でカード工程へ供給する。
【００１７】
本発明に係る複合繊維の繊維長は６０ｍｍ以下とする。６０ｍｍを超えると、綿球を形成
させ、加熱せしめた成形機中で処理する時、表面に毛羽が立ち、綿球を構成する表層部の
繊維が絡み合いが悪く、ワイピング性が低下してしまう。
【００１８】
カード工程は、通常使用される梳綿機を用いて行い、スライバーを得る。得られたスラ
イバーは、更に単数又は複数本併合状態で練条機へ供給され、所定のドラフト作用を受け
て所望重量のスライバーに仕上げられる。
【００１９】
本発明においては、練条工程終了後のスライバーのＵ％が１０．０％以下、ネップ数（
ケ／ｇ）が８．０以下であることが好ましい。例えば、カード工程終了直後のスライバー
のＵ％を５．０％以下に、ネップ数（ケ／ｇ）を８．０以下にすることにより、練条工程
終了後のスライバーのＵ％を１０．０％以下に、ネップ数（ケ／ｇ）を８．０以下にし得
る。
【００２０】
前記スライバーを用いて綿棒を製造する方法は、例えば、次のような方法が挙げられる。
すなわち、通常の捲き付け装置を使用して１ｍｍφの紙、プラスチック等からなる軸体の
一端又は両端に捲き付け綿球を形成させ、次いで１１０〜２００℃に加熱せしめた成形機
中で２〜２０秒間処理することにより、表面に毛羽がなく、綿球を構成する表層部の繊維
が絡み合ったワイピング性能の高い、制電性、吸水性に優れた綿棒を得ることができる。
このようにして得られる綿棒は、バインダー類を一切使用しないで綿棒の綿球形成時の毛
羽立ちをおさえ、使用時の繊維の脱落を防ぐことができる。すなわち、綿棒を構成してい
る合成繊維の特徴である熱可塑性を最大限に活用し、綿球形成後に、所望の温度、所望の
時間、加熱成形することにより極めてクリーンでワイピング性能の高い清掃用に適した綿
棒が得られる。
【実施例】
【００２１】
以下、実施例を挙げて、本発明を具体的に説明する。本発明は実施例のみに限定されるも
のではない。
【００２２】
（実施例１）
芯成分として、ポリエーテルブロックアミド共重合物（アルケマ社製  ぺバックスＭＶ１
０７４）、鞘成分としてポリアミド（ナイロン６、三菱化学社製）を用い、面積比率１：
２で溶融紡糸し、次いで、延伸処理することにより、７８ｄｔｅｘ／２４ｆ延伸糸（露出
角度５５°）を得た。得られた延伸糸を機械的に切断して繊維長３８ｍｍのステープルと
なし、カード工程の原繊として用いた。
梳綿機としてはカバリーフィダー付きの綿用フラットカードを使用し、シリンダー１８０
ｒ・ｐ・ｍ、ドッファー５ｒ・ｐ・ｍ、トップとシリンダー間のゲージを１２／１０００
インチに設定し、４ｇ／ｍのカードスライバーとして紡出した。
従来、紡績糸生産用の繊維は紡績各工程でのドラフト機構上３８ｍｍ程度の繊維長が必要
とされる。本実施例においては、繊維長を３８ｍｍにすることにより、通常の紡績糸生産
工程にておいても、カードでの繊維絡みを回避し、更に、ドッファー回転の低速化とスラ
イバー単位重量を抑えることによりネップの発生を防止し、所望の高品位カードスライバ
ーを得た。
【００２３】
上記過程により製造したカードスライバーを練条機へ３本同時に供給し、紡速５０ｍ／ｍ
ｉｎで１２倍のドラフトを施して１ｇ／ｍの斑の少ない均整なスライバーを得た。同スラ
イバーはＵ％が８．０％、ネップ数が６．０（ケ/ｇ）であり、通常使用される合成繊維
性スライバーと同程度の品質であった。
【００２４】
次いで、上記スライバーを用い、捲き付け装置を使用して１ｍｍφの紙からなる軸体の両
端部に捲き付け綿球体を形成させ、１４０℃に加熱せしめた成形機中で３秒間処理するこ
とにより、綿棒を製造した。
得られた綿棒は、従来の綿製品に比較して、格段に吸水性能、制電性能が向上し、ＩＣ回
路基盤や、液晶、プラズマ基板、シリコンウェハーの製造プロセスにおいて、溶剤として
水、アルコール、アセトン、ヘキサンなどの溶媒吸収及び静電性能を抑制する用途に極め
て優れていた。
【００２５】
上記得られた実施例品と、比較例品として市販されている天然綿からなる綿棒とを、以下
の方法により、各評価を行った。
【００２６】
＜吸水性１＞
綿棒１００本を水温２５℃、３０分間に浸し、３０分後の重量増加量を測定し、最初の重
量に対する重量増加量を％で示した。その結果を表１に示す。
実施例の綿棒の吸水量は比較例の綿棒の４．２倍であり、優れた吸水性を示した。
【００２７】
【表１】
2010084302.tif 000002
【００２８】
＜吸水性２＞
綿棒１００本を水温２５℃、６０秒間浸し、６０秒後の重量増加量を測定し、最初の重量
に対する重量増加量を％で示した。その結果を表２に示す。
６０秒後の実施例の綿棒の吸水量は比較例の綿棒の７倍であり、極めて優れた吸水性を示
した。
【００２９】
【表２】
2010084302.tif 000003
【００３０】
＜制電性（摩擦耐電圧）＞
実施例及び比較例おいて、スライバーで不織布を作成し、ＪＩＳ  Ｌ−１０９４−１９９
７  摩擦帯減衰測定法にて測定した。
摩擦帯電圧測定：エレクトロ  スタティックテスター
摩擦布：羊毛
摩擦方向：縦方向、横方向
温湿度：２０℃×３３％ＲＨ
【００３１】
【表３】
2010084302.tif 000004
【産業上の利用可能性】
【００３２】
本発明の綿棒は、シリコンウェハー、ＩＣ回路基板と言った工業分野での微細部分の清
掃に好適に用いられる。